СПОСОБ И КАТАЛИЗАТОР ДЛЯ СЕЛЕКТИВНОГО УДАЛЕНИЯ АЦЕТИЛЕНОВ ИЗ ГАЗОВЫХ ПОТОКОВ

1. Парофазный способ селективного удаления, по меньшей мере, 80 мол. % ацетиленовых примесей из входящего газового потока, где названный входящий поток включает С1-С9 ненасыщенные углеводородные моноолефины, диолефины и ацетиленовые примеси, где названный способ включает осуществление контакта названного входящего потока в паровой фазе при температуре в интервале от 250°С (480°F) до 900°С (1650°F) с твердым катализатором, не содержащим цинка, при этом названный катализатор содержит только следующие металлы: Ni, Fe, щелочной металл и необязательно щелочноземельный(е) элемент(ы), причем названный Ni содержится в количестве 0,25-20 масс. % по сухому остатку названного катализатора, Fe содержится в количестве 30-75 масс. % по сухому остатку названного катализатора, а затем вывод выходящего потока, где названный выходящий поток сохраняет, по меньшей мере, 95 мол. % названных С1-С9 ненасыщенных углеводородных моноолефинов и диолефинов, но не содержит, по меньшей мере, 80 мол. % названных ацетиленовых примесей.
2. Способ по п.1, где названный способ обеспечивает селективное удаление, по меньшей мере, 95 мол. % названных ацетиленовых примесей.
3. Способ по п.1, где названными селективно удаляемыми ацетиленовыми примесями являются винилацетилены.
4. Способ по п.1, где названная температура лежит в интервале от 480°С (900°F) до 650°С (1200°F).
5. Способ по п.1, где названный катализатор находится в реакционной зоне при давлении от 0, 014 до 2,1 МПа (2-300 фунт/кв. дюйм).
6. Способ по п.1, где Ba содержится в количестве приблизительно 1-25 масс. % по сухому остатку названного катализатора, Ni содержится в количестве приблизительно 1-15 масс. % по сухому остатку названного катализатора, Na содержится в количестве приблизительно 0,5-30 масс. % по сухому остатку названного катализатора, а остальное составляет Fe.
7. Способ по п.1, где названный Ba содержится в количестве приблизительно 5-8 масс. % по сухому остатку названного катализатора, Ni содержится в количестве приблизительно 7-9 масс. % по сухому остатку названного катализатора, Na содержится в количестве приблизительно 10-14 масс. % по сухому остатку названного катализатора, а остальное составляет Fe.
8. Способ по п.1, где названный катализатор получают из карбоната бария, карбоната никеля, гидроксида натрия и оксида железа.
9. Способ по п.1, где названный входящий поток содержит приблизительно 1-2 мол. % ацетиленовых примесей, а названный выходящий поток содержит менее 0,02 мол. % ацетиленовых примесей.
10. Способ по п.1, где названный выходящий поток сохраняет более приблизительно 98 мол. % названных С1-С9 ненасыщенных углеводородных моноолефинов и диолефинов.
11. Способ по п. 1, дополнительно включающий стадию регенерации катализатора после его использования.
12. Способ по п. 11, где названная регенерация включает регулированное окисление воздухом или паром в отсутствие углеводорода.
13. Катализатор, не содержащий цинка, для селективного удаления ацетиленовых примесей из углеводородного потока, при этом названный катализатор содержит только следующие металлы: Ni, Fe, щелочной металл и необязательно щелочноземельный(е) элемент(ы), причем названный Ni содержится в количестве 0,25-20 масс. % по сухому остатку названного катализатора, Fe содержится в количестве 30-75 масс. % по сухому остатку названного катализатора.
14. Катализатор, не содержащий цинка, по п. 13, где Ba содержится в количестве 1-20 масс. % по сухому остатку названного катализатора, Ni содержится в количестве 1-10 масс. % по сухому остатку названного катализатора, Na содержится в количестве 0,5-30 масс. % по сухому остатку названного катализатора, а остальную часть металлов катализатора составляет Fe.
15. Катализатор, не содержащий цинка, по п. 13, где Ba содержится в количестве 5-8 масс. % по сухому остатку названного катализатора, Ni содержится в количестве 7-9 масс. % по сухому остатку названного катализатора, Na содержится в количестве 10-14 масс. % по сухому остатку названного катализатора, а остальную часть металлов катализатора составляет Fe.
16. Парофазный способ селективного удаления, по меньшей мере, 80 мол. % ацетиленовых примесей из входящего газового потока, включающего один или несколько углеводородов, ацетиленовые примеси и пар без добавленного водорода или кислорода, включающий
осуществление контакта названного входящего потока в паровой фазе при температуре в интервале от 250°С (480°F) до 900°С (1650°С) с твердым катализатором, включающим Ni, Fe, щелочной металл и необязательно щелочноземельный элемент, где названный Ni содержится в количестве 0,25-20 масс. % по сухому остатку названного катализатора и Fe содержится в количестве 30-75 масс. % по сухому остатку названного катализатора, и отвод выходящего потока, где названный выходящий поток не содержит, по меньшей мере, 80 мол. % названных ацетиленовых примесей, при этом входящий поток выбран из потоков (а), (b), (c), (d) или (e):
где поток (а) включает этилен в количестве, по меньшей мере, 75 мол. %в расчете на содержание углеводорода, ацетиленовых примесей и пара в потоке;
где поток (b) включает пропилен в количестве, по меньшей мере, 75 мол. %в расчете на содержание углеводорода, ацетиленовых примесей и пара в потоке;
где входящий поток (с) включает стирол в количестве, по меньшей мере, 75 мол. %в расчете на содержание углеводорода, ацетиленовых примесей и пара в потоке;
где поток (d) включает изопрен в количестве, по меньшей мере, 75 мол. %в расчете на содержание углеводорода, ацетиленовых примесей и пара в потоке; и
где поток (е) включает менее 50 мол. %С4 углеводородов в расчете на содержание углеводорода во входящем потоке, где названный способ не включает окислительной дегидрогенизации.
17. Способ по п.16, где названный катализатор содержит только следующие металлы: Ni, Fe, щелочной металл и необязательно щелочноземельный(е) элемент(ы).
18. Способ по п.16, где молярное отношение содержания кислорода к содержанию углеводорода во входящем потоке составляет менее 0,005 и предпочтительно менее 0,0025.